(57)【特許請求の範囲】
【請求項１】
芳香族ビニル化合物由来の構造単位（ａ）及び共役ジエン由来の構造単位（ｂ）を含む共重合体の水素添加物からなる粘度指数向上剤であって、
前記共役ジエン由来の構造単位（ｂ）の総量中における、ファルネセン由来の構造単位（ｂ１）の含有量が１〜１００質量％であり、ファルネセン以外の共役ジエン由来の構造単位（ｂ２）の含有量が０〜９９質量％であり、
前記共役ジエン由来の構造単位（ｂ）中の炭素−炭素二重結合が５０モル％以上水素添加されている、粘度指数向上剤。
【請求項２】
前記芳香族ビニル化合物由来の構造単位（ａ）の総量と前記共役ジエン由来の構造単位（ｂ）の総量との質量比［（ａ）／（ｂ）］が１／９９〜９９／１である、請求項１に記載の粘度指数向上剤。
【請求項３】
前記ファルネセンがβ−ファルネセンである、請求項１または２に記載の粘度指数向上剤。
【請求項４】
ピークトップ分子量（Ｍｐ）が４，０００〜１，５００，０００である、請求項１〜３のいずれかに記載の粘度指数向上剤。
【請求項５】
分子量分布（Ｍｗ／Ｍｎ）が１〜４である、請求項１〜４のいずれかに記載の粘度指数向上剤。
【請求項６】
前記芳香族ビニル化合物がスチレンである、請求項１〜５のいずれかに記載の粘度指数向上剤。
【請求項７】
前記ファルネセン以外の共役ジエンが、イソプレン、ブタジエン及びミルセンよりなる群から選ばれる少なくとも１種である、請求項１〜６のいずれかに記載の粘度指数向上剤。
【請求項８】
前記芳香族ビニル化合物由来の構造単位（ａ）を主体とする重合体ブロック（Ａ）と、前記共役ジエン由来の構造単位（ｂ）を主体とする重合体ブロック（Ｂ）とを含むブロック共重合体の水素添加物からなる、請求項１〜７のいずれかに記載の粘度指数向上剤。
【請求項９】
前記重合体ブロック（Ｂ）中の炭素−炭素二重結合が５０モル％以上水素添加されている、請求項８に記載の粘度指数向上剤。
【請求項１０】
基油と、請求項１〜９のいずれかに記載の粘度指数向上剤と、を含む油組成物。
【請求項１１】
芳香族ビニル化合物由来の構造単位（ａ）及び共役ジエン由来の構造単位（ｂ）を含む共重合体をアニオン重合により得る重合工程、及び前記共役ジエン由来の構造単位（ｂ）中の炭素−炭素二重結合を５０モル％以上水素添加する工程を有する、請求項１〜９のいずれかに記載の粘度指数向上剤の製造方法。
【請求項１２】
芳香族ビニル化合物由来の構造単位（ａ）を主体とする重合体ブロック（Ａ）と、前記共役ジエン由来の構造単位（ｂ）を主体とする重合体ブロック（Ｂ）とを含むブロック共重合体をアニオン重合により得る重合工程、及び前記共役ジエン由来の構造単位（ｂ）中の炭素−炭素二重結合を５０モル％以上水素添加する工程を有する、請求項１１に記載の粘度指数向上剤の製造方法。
【発明の詳細な説明】
【技術分野】
【０００１】
本発明は、ファルネセン由来の構造単位を含有する共重合体の水素添加物からなる粘度指数向上剤、その製造方法、及び当該粘度指数向上剤と基油とを含む油組成物に関する。
【背景技術】
【０００２】
芳香族ビニル化合物由来の構造単位からなる重合体ブロック、及び共役ジエン由来の構造単位からなる重合体ブロックで構成されるブロック共重合体の水素添加物は、さらに加硫することなく加硫ゴムと同等の特性を示し、制振性、柔軟性、ゴム弾性及び耐候性に優れることから、日用雑貨品、自動車用部品、各種工業用品等に広範囲に使われている。
このようなブロック共重合体の水素添加物は、例えば、芳香族ビニル化合物、及びイソプレン、ブタジエン等の共役ジエンを逐次重合して得られるブロック共重合体を水素添加することで得られる（例えば、特許文献１，２参照）。
また、このような芳香族ビニル化合物由来の構造単位からなる重合体ブロック及び共役ジエン由来の構造単位からなる重合体ブロックで構成されるブロック共重合体の水素添加物を、潤滑油のための粘度指数改良剤として用いることが、特許文献３には記載されている。
なお、特許文献４，５には、β−ファルネセンの重合体が記載されているが、実用的な物性については十分に検討されていない。
【先行技術文献】
【特許文献】
【０００３】
【特許文献１】特許第２７７７２３９号
【特許文献２】特開２０１０−０９０２６７号公報
【特許文献３】特表２００９−５３２５１３号公報
【特許文献４】特表２０１２−５０２１３５号公報
【特許文献５】特表２０１２−５０２１３６号公報
【発明の概要】
【発明が解決しようとする課題】
【０００４】
特許文献３で開示されている粘度指数改良剤は、潤滑油の粘度指数及び高温高せん断粘度を向上させる効果に優れるが、当該効果に優れる異なる種類の粘度指数向上剤の開発が望まれている。
本発明の課題は、油の粘度指数及び高温高せん断粘度の向上効果に優れる粘度指数向上剤、その製造方法、並びに粘度指数及び高温高せん断粘度の高い油組成物を提供することにある。
【課題を解決するための手段】
【０００５】
本発明は、以下の［１］〜［３］に関する。
［１］芳香族ビニル化合物由来の構造単位（ａ）及び共役ジエン由来の構造単位（ｂ）を含む共重合体の水素添加物からなる粘度指数向上剤であって、前記共役ジエン由来の構造単位（ｂ）の総量中における、ファルネセン由来の構造単位（ｂ１）の含有量が１〜１００質量％であり、ファルネセン以外の共役ジエン由来の構造単位（ｂ２）の含有量が０〜９９質量％であり、前記共役ジエン由来の構造単位（ｂ）中の炭素−炭素二重結合が５０モル％以上水素添加されている、粘度指数向上剤。
［２］基油と、上記［１］の粘度指数向上剤と、を含む油組成物。
［３］芳香族ビニル化合物由来の構造単位（ａ）及び共役ジエン由来の構造単位（ｂ）を含む共重合体をアニオン重合により得る重合工程、及び前記共役ジエン由来の構造単位（ｂ）中の炭素−炭素二重結合を５０モル％以上水素添加する工程を有する、上記［１］に記載の粘度指数向上剤の製造方法。
【発明の効果】
【０００６】
本発明によれば、油の粘度指数及び高温高せん断粘度の向上効果に優れる粘度指数向上剤、その製造方法、並びに粘度指数及び高温高せん断粘度の高い油組成物を提供することができる。
【発明を実施するための形態】
【０００７】
［粘度指数向上剤］
本発明の粘度指数向上剤は、芳香族ビニル化合物由来の構造単位（ａ）及び共役ジエン由来の構造単位（ｂ）を含む共重合体（以下、「共重合体」と略称する場合がある。）の水素添加物（以下、「水添共重合体」と略称する場合がある。）からなる粘度指数向上剤であって、前記共役ジエン由来の構造単位（ｂ）の総量中における、ファルネセン由来の構造単位（ｂ１）の含有量が１〜１００質量％であり、ファルネセン以外の共役ジエン由来の構造単位（ｂ２）の含有量が０〜９９質量％であり、前記共役ジエン由来の構造単位（ｂ）中の炭素−炭素二重結合が５０モル％以上水素添加されている、粘度指数向上剤である。
【０００８】
本発明の粘度指数向上剤を構成する水添共重合体は、ブロック共重合体の水素添加物及びランダム共重合体の水素添加物のいずれであってもよい。
すなわち、本発明の粘度指数向上剤は、前記芳香族ビニル化合物由来の構造単位（ａ）を主体とする重合体ブロック（Ａ）と、前記共役ジエン由来の構造単位（ｂ）を主体とする重合体ブロック（Ｂ）とを含むブロック共重合体の水素添加物（以下、「水添ブロック共重合体」と略称する場合がある。）からなっていてもよい。
また、本発明の粘度指数向上剤は、前記芳香族ビニル化合物由来の構造単位（ａ）、前記ファルネセン由来の構造単位（ｂ１）及び前記ファルネセン以外の共役ジエン由来の構造単位（ｂ２）がランダムに重合してなるランダム共重合体の水素添加物（以下、「水添ランダム共重合体」と略称する場合がある。）からなっていてもよい。
【０００９】
＜芳香族ビニル化合物由来の構造単位（ａ）＞
上記の共重合体は、芳香族ビニル化合物由来の構造単位（ａ）を含む。この芳香族ビニル化合物としては、例えばスチレン、α−メチルスチレン、２−メチルスチレン、３−メチルスチレン、４−メチルスチレン、４−プロピルスチレン、４−ｔ−ブチルスチレン、４−シクロヘキシルスチレン、４−ドデシルスチレン、２，４−ジメチルスチレン、２，４−ジイソプロピルスチレン、２，４，６−トリメチルスチレン、２−エチル−４−ベンジルスチレン、４−（フェニルブチル）スチレン、１−ビニルナフタレン、２−ビニルナフタレン、ビニルアントラセン、Ｎ，Ｎ−ジエチル−４−アミノエチルスチレン、ビニルピリジン、４−メトキシスチレン、モノクロロスチレン、ジクロロスチレン及びジビニルベンゼンが挙げられる。これらの芳香族ビニル化合物は１種を単独で、又は２種以上を併用してもよい。中でも、油の粘度指数及び高温高せん断粘度を向上させる観点から、スチレン、α−メチルスチレン、４−メチルスチレンがより好ましく、スチレンが更に好ましい。
なお、本発明において、１分子中に芳香族基及び共役ジエン結合の両方を有する化合物は、構造単位（ｂ）の由来成分である共役ジエンには含めず、構造単位（ａ）の由来成分である芳香族ビニル化合物に含めるものとする。但し、構造単位（ａ）中における、この１分子中に芳香族基及び共役ジエン結合の両方を有する化合物に由来の構造単位の含有量は、好ましくは１０質量％以下、より好ましくは５質量％以下、更に好ましくは１質量％以下である。
【００１０】
＜共役ジエン由来の構造単位（ｂ）＞
上記の共重合体は、共役ジエン由来の構造単位（ｂ）を含む。この共重合体は、構造単位（ｂ）として、ファルネセン由来の構造単位（ｂ１）を含んでいるが、更にファルネセン以外の共役ジエン由来の構造単位（ｂ２）を含んでいてもよい。
この共役ジエン由来の構造単位（ｂ）の総量中における、ファルネセン由来の構造単位（ｂ１）の含有量は、１〜１００質量％、好ましくは４０〜１００質量％、より好ましくは５０〜１００質量％、更に好ましくは５５〜１００質量％、より更に好ましくは６０〜１００質量％、より更に好ましくは９０〜１００質量％、より更に好ましくは９５〜１００質量％である。
また、この共役ジエン由来の構造単位（ｂ）の総量中における、ファルネセン以外の共役ジエン由来の構造単位（ｂ２）の含有量は０〜９９質量％であり、好ましくは０〜６０質量％、より好ましくは０〜５０質量％、更に好ましくは０〜１０質量％、より更に好ましくは０〜５質量％である。
ファルネセンは、サトウキビ等の植物から抽出される糖を原料として、微生物を利用して工業的に製造することができる。そして、本発明の粘度指数向上剤は、かかるファルネセンを原料として得られるため、少ない環境負荷にて製造することができる。
【００１１】
（ファルネセン由来の構造単位（ｂ１））
構造単位（ｂ１）の由来成分であるファルネセンは、α−ファルネセン及び下記式（Ｉ）で表されるβ−ファルネセンのいずれでもよく、両者を併用してもよい。
構造単位（ｂ１）中におけるβ−ファルネセン由来の構造単位の含有量は、共重合体の製造容易性、並びに油の粘度指数及び高温高せん断粘度を向上させる観点から、好ましくは６０質量％以上、より好ましくは８０質量％以上、更に好ましくは９０質量％以上、より更に好ましくは９９質量％以上、より更に好ましくは１００質量％である。
【００１２】
【化１】
0005671658.tif 000002
【００１３】
（ファルネセン以外の共役ジエン由来の構造単位（ｂ２））
上記の共重合体は、ファルネセン以外の共役ジエン由来の構造単位（ｂ２）を含んでいてもよい。構造単位（ｂ２）の由来成分であるファルネセン以外の共役ジエンとしては、例えばブタジエン、イソプレン、２，３−ジメチル−ブタジエン、２−フェニル−ブタジエン、１，３−ペンタジエン、２−メチル−１，３−ペンタジエン、１，３−ヘキサジエン、１，３−オクタジエン、１，３−シクロヘキサジエン、２−メチル−１，３−オクタジエン、１，３，７−オクタトリエン、ミルセン及びクロロプレンが挙げられる。これらは１種を単独で、又は２種以上を併用してもよい。中でも、ブタジエン、イソプレン及びミルセンの少なくとも１種がより好ましく、ブタジエン及びイソプレンの少なくとも１種が更に好ましい。
【００１４】
＜その他の構造単位（ｃ）＞
上記の共重合体は、上記構造単位（ａ）、（ｂ１）及び（ｂ２）の他に、その他の構造単位（ｃ）を含んでもよい。
この構造単位（ｃ）の由来成分としては、例えば、プロピレン、１−ブテン、１−ペンテン、４−メチル−１−ペンテン、１−ヘキセン、１−オクテン、１−デセン、１−ウンデセン、１−ドデセン、１−トリデセン、１−テトラデセン、１−ペンタデセン、１−ヘキサデセン、１−ヘプタデセン、１−オクタデセン、１−ノナデセン、１−エイコセン等の不飽和炭化水素化合物；アクリル酸、メタクリル酸、アクリル酸メチル、メタクリル酸メチル、アクリロニトリル、メタクリロニトリル、マレイン酸、フマル酸、クロトン酸、イタコン酸、２−アクリロイルエタンスルホン酸、２-メタクリロイルエタンスルホン酸、２−アクリルアミド−２−メチルプロパンスルホン酸、２−メタクリルアミド−２−メチルプロパンスルホン酸、ビニルスルホン酸、酢酸ビニル、メチルビニルエーテル等の官能基含有不飽和化合物；等が挙げられる。これらは１種を単独で、又は２種以上を併用してもよい。
【００１５】
＜共重合体＞
本発明における共重合体は、上記芳香族ビニル化合物由来の構造単位（ａ）及び上記共役ジエン由来の構造単位（ｂ）を含む。なお、当該共重合体は、更に上記構造単位（ｃ）を含んでいてもよい。
当該共重合体中における、当該構造単位（ａ）及び構造単位（ｂ）の合計含有量は、油の粘度指数及び高温高せん断粘度を向上させる観点から、好ましくは６０質量％以上、より好ましくは８０質量％以上、更に好ましくは９０質量％以上、より更に好ましくは９９質量％以上である。
また、同様の観点から、当該共重合体を構成する構造単位の総量中における、当該構造単位（ｃ）の含有量は、好ましくは４０質量％以下、より好ましくは２０質量％以下、更に好ましくは１０質量％以下、より更に好ましくは１質量％以下である。
共重合体中における、構造単位（ａ）の含有量は、油の粘度指数及び高温高せん断粘度を向上させる観点から、好ましくは１〜９９質量％、より好ましくは２〜９０質量％、更に好ましくは３〜８５質量％、より更に好ましくは５〜８０質量％、より更に好ましくは１０〜５０質量％、より更に好ましくは１５〜４５質量％である。
構造単位（ａ）の総量と構造単位（ｂ）の総量との質量比［（ａ）／（ｂ）］は、油の粘度指数及び高温高せん断粘度を向上させる観点から、好ましくは１／９９〜９９／１、より好ましくは２／９８〜９０／１０、更に好ましくは３／９７〜８５／１５、より更に好ましくは５／９５〜８０／２０、より更に好ましくは１０／９０〜５０／５０、より更に好ましくは１５／８５〜４５／５５である。
本発明における共重合体は、ブロック共重合体及びランダム共重合体のいずれであってもよい。次に、これら２種類の共重合体について説明する。
【００１６】
（ブロック共重合体）
本発明における共重合体は、前記芳香族ビニル化合物由来の構造単位（ａ）を主体とする重合体ブロック（Ａ）と、前記共役ジエン由来の構造単位（ｂ）を主体とする重合体ブロック（Ｂ）とを含むブロック共重合体であってもよい。
ここで言う「主体とする」とは、重合体ブロック（Ａ）については重合体ブロック（Ａ）の合計質量に基づいて前記芳香族ビニル化合物由来の構造単位（ａ）を５０質量％以上含むことをいい、前記芳香族ビニル化合物由来の構造単位（ａ）を７０質量％以上含むものが好ましく、９０質量％以上含むものがより好ましい。また、同様に重合体ブロック（Ｂ）については重合体ブロック（Ｂ）の合計質量に基づいて前記共役ジエン由来の構造単位（ｂ）を５０質量％以上含むことをいい、前記共役ジエン由来の構造単位（ｂ）を６５質量％以上含むものが好ましく、８０質量％以上含むものがより好ましい。
【００１７】
前記重合体ブロック（Ｂ）はファルネセン由来の構造単位（ｂ１）を１〜１００質量％含有し、ファルネセン以外の共役ジエン由来の構造単位（ｂ２）を９９〜０質量％含有するものが好ましい。ここで、構造単位（ｂ１）及び（ｂ２）の好ましい具体例及び含有量比としては、上記したとおりである。
【００１８】
さらに、前記重合体ブロック（ｂ）は本発明の目的を損なわない範囲内で、他の共重合性単量体に由来する構造単位を少量有していてもよい。かかる他の共重合性単量体としては、例えば、スチレン、α−メチルスチレン、ｏ−メチルスチレン、ｍ−メチルスチレン、ｐ−メチルスチレン、１，３−ジメチルスチレン、ジフェニルエチレン、１−ビニルナフタレン、４−プロピルスチレン、４−シクロヘキシルスチレン、４−ドデシルスチレン、２−エチル−４−ベンジルスチレン、４−（フェニルブチル）スチレン等の芳香族ビニル化合物等のアニオン重合可能な共重合性単量体が挙げられる。これら他の共重合性単量体は、１種を単独で使用してもよいし、２種以上を併用してもよい。上記した他の共重合性単量体に由来する構造単位を有する場合、それらの結合形態は、ランダム状、テーパード状のいずれでもよい。
前記重合体ブロック（ｂ）が前記その他の共重合性単量体に由来する構造単位を含有する場合、その含有量は３５質量％以下が好ましく、１０質量％以下がより好ましく、５質量％以下がさらに好ましい。
【００１９】
重合体ブロック（Ａ）及び重合体ブロック（Ｂ）の結合形態は特に制限されず、直線状、分岐状、放射状、又はそれらの２つ以上の組み合わせであってもよい。中でも、油の粘度指数及び高温高せん断粘度を向上させる観点から重合体ブロック（Ａ）をＡ、重合体ブロック（Ｂ）をＢで表したときに、（Ａ−Ｂ）l、Ａ−（Ｂ−Ａ）m、Ｂ−（Ａ−Ｂ）n（ｌ、ｍ、ｎはそれぞれ独立して１以上の整数である）で表される、各ブロックが直線状に結合した形態、及び（Ａ−Ｂ）pＸ、（Ｂ−Ａ）qＸ（ｐ、ｑはそれぞれ独立して３以上の整数を表し、Ｘはカップリング剤残基である）で表される、各ブロックが放射線状に結合した形態が好ましい。
前記結合形態としては、油の粘度指数及び高温高せん断粘度を向上させる観点から、Ａ−Ｂで表されるジブロック共重合体、またはＡ−Ｂ−Ａで表されるトリブロック体が好ましい。
また、ブロック共重合体が、重合体ブロック（Ａ）を２個以上又は重合体ブロック（Ｂ）を２個以上有する場合には、それぞれの重合体ブロックは、同じ構造単位からなる重合体ブロックであっても、異なる構造単位からなる重合体ブロックであってもよい。例えば、〔Ａ−Ｂ−Ａ〕で表されるトリブロック共重合体における２個の重合体ブロック（Ａ）において、それぞれの芳香族ビニル化合物は、その種類が同じであっても異なっていてもよい。
【００２０】
前記重合体ブロック（Ａ）のピークトップ分子量は、油の粘度指数向上効果および油組成物の製造容易性の観点から、１０，０００以上６０，０００以下であることが好ましく、１５，０００以上５０，０００以下であることがより好ましい。重合体ブロック（Ａ）のピークトップ分子量が１０，０００より小さいと油の粘度指数向上効果が低下する場合がある。また６０，０００より大きいと、得られるブロック共重合体の油への溶解性が低下するため、油の粘度指数向上効果が得られない場合がある。なお、ブロック共重合体が重合体ブロック（Ａ）を２個以上有する場合は、そのうちの少なくとも１個の重合体ブロックのピークトップ分子量が上記範囲内であることが好ましい。
また、前記ブロック共重合体としては、芳香族ビニル化合物由来の構造単位（ａ）を主体とする重合体ブロック（Ａ）および（Ａ’）から選ばれる少なくとも１つの重合体ブロックと、前記共役ジエン由来の構造単位（ｂ）を主体とする重合体ブロックを（Ｂ）とを含み、その結合形態がＡ−ＢまたはＡ−Ｂ−Ａ’であり、かつ重合体ブロック（Ａ’）のピークトップ分子量が１，０００以上１０，０００未満であるブロック共重合体がより更に好ましい。重合体ブロック（Ａ’）のピークトップ分子量としては、１，０００以上８，０００以下であることが特に好ましい。重合体ブロック（Ａ’）のピークトップ分子量が１０，０００未満であると、水添ブロック共重合体は油組成物中でゲル状ネットワークを形成することが防止されるため、得られる油組成物の４０℃および１００℃での動粘度の上昇が抑制され、潤滑油としての使用が容易である。
重合体ブロック（Ａ）および（Ａ’）のピークトップ分子量は、ブロック共重合体の合成中に、反応液の一部をサンプリングし、後述する実施例に記載した方法で測定することにより求められる。
【００２１】
（ランダム共重合体）
また、本発明における共重合体は、前記芳香族ビニル化合物由来の構造単位（ａ）、前記ファルネセン由来の構造単位（ｂ１）及び前記ファルネセン以外の共役ジエン由来の構造単位（ｂ２）がランダムに重合してなるランダム共重合体であってもよい。
【００２２】
＜水添共重合体＞
本発明の粘度指数向上剤を構成する水添共重合体は、上記の共重合体を水素添加してなり、前記共役ジエン由来の構造単位（ｂ）中の炭素−炭素二重結合が５０モル％以上水素添加されている、すなわち水素添加率が５０モル％以上であるものである。
ここで、水素添加率は、共重合体１モルあたりに含まれる共役ジエン由来の二重結合のモル数をＭ１とし、水添共重合体１ｍｏｌあたりに含まれる共役ジエン由来の二重結合のモル数をＭ２とすると、下記式により表される値である。
水素添加率＝（１−Ｍ２／Ｍ１）×１００（モル％）
この水素添加率は、油の耐熱性やせん断安定性、また粘度指数及び高温高せん断粘度を向上させる観点から、好ましくは６０モル％以上、より好ましくは７０モル％以上である。なお、この水素添加率は、後述する実施例に記載した方法により求めることができる。
【００２３】
水添共重合体のピークトップ分子量（Ｍｐ）は、油組成物の製造容易性及び油の粘度指数の観点から、４，０００〜１，５００，０００が好ましく、９，０００〜１，２００，０００がより好ましく、２０，０００〜１，１００，０００が更に好ましく、１００，０００〜８００，０００が最も好ましい。
なお、本明細書におけるピークトップ分子量（Ｍｐ）は、後述する実施例に記載した方法で測定した値を意味する。
【００２４】
水添共重合体の分子量分布（Ｍｗ／Ｍｎ）は、１〜４が好ましく、１〜３がより好ましく、１〜２が更に好ましい。分子量分布が前記範囲内であると、水添ブロック共重合体の粘度のばらつきが小さい。
【００２５】
［水添共重合体の製造方法］
水添共重合体は、芳香族ビニル化合物由来の構造単位（ａ）及び共役ジエン由来の構造単位（ｂ）を含む共重合体をアニオン重合により得る重合工程、及び前記共役ジエン由来の構造単位（ｂ）中の炭素−炭素二重結合を５０モル％以上水素添加する工程を経ることにより、好適に製造できる。水素添加工程については、後述する水添ブロック共重合体の水素添加工程と同様の方法で行うことができる。
次に、水添ブロック共重合体の製造方法について、より詳細に説明する。
【００２６】
［水添ブロック共重合体の製造方法］
水添ブロック共重合体は、前記芳香族ビニル化合物由来の構造単位（ａ）を主体とする重合体ブロック（Ａ）と前記共役ジエン由来の構造単位（ｂ）を主体とする重合体ブロック（Ｂ）とを有するブロック共重合体をアニオン重合により得る重合工程、及び前記共役ジエン由来の構造単位（ｂ）中の炭素−炭素二重結合を５０モル％以上水素添加する工程を経ることにより、好適に製造できる。
【００２７】
＜重合工程＞
ブロック共重合体は、溶液重合法又は特表２０１２−５０２１３５号公報、特表２０１２−５０２１３６号公報に記載の方法等により製造することができる。中でも溶液重合法が好ましく、例えば、アニオン重合やカチオン重合等のイオン重合法、ラジカル重合法等の公知の方法を適用できる。中でも、アニオン重合法が好ましい。アニオン重合法としては、溶媒、アニオン重合開始剤、及び必要に応じてルイス塩基の存在下、芳香族ビニル化合物、ファルネセン及び／又はファルネセン以外の共役ジエンを逐次添加して、ブロック共重合体を得ることが好ましい。
アニオン重合開始剤としては、例えば、リチウム、ナトリウム、カリウム等のアルカリ金属；ベリリウム、マグネシウム、カルシウム、ストロンチウム、バリウム等のアルカリ土類金属；ランタン、ネオジム等のランタノイド系希土類金属；前記アルカリ金属、アルカリ土類金属、ランタノイド系希土類金属を含有する化合物等が挙げられる。中でもアルカリ金属及びアルカリ金属を含有する化合物、有機アルカリ金属化合物が好ましい。
【００２８】
このような有機アルカリ金属化合物としては、例えばメチルリチウム、エチルリチウム、ｎ−ブチルリチウム、ｓｅｃ−ブチルリチウム、ｔ−ブチルリチウム、ヘキシルリチウム、フェニルリチウム、スチルベンリチウム、ジリチオメタン、ジリチオナフタレン、１，４−ジリチオブタン、１，４−ジリチオ−２−エチルシクロヘキサン、１，３，５−トリリチオベンゼン等の有機リチウム化合物；ナトリウムナフタレン、カリウムナフタレン等が挙げられる。中でも有機リチウム化合物が好ましく、ｎ−ブチルリチウム、ｓｅｃ−ブチルリチウムがより好ましく、ｓｅｃ−ブチルリチウムが特に好ましい。なお、有機アルカリ金属化合物は、ジイソプロピルアミン、ジブチルアミン、ジヘキシルアミン、ジベンジルアミン等の第２級アミンと反応させて、有機アルカリ金属アミドとして用いてもよい。
重合に用いる有機アルカリ金属化合物の使用量は、ブロック共重合体の分子量によっても異なるが、通常、芳香族ビニル化合物とファルネセン及び／又はファルネセン以外の共役ジエンの総量に対して０．０１〜３質量％の範囲である。
【００２９】
溶媒としては、アニオン重合反応に悪影響を及ぼさなければ特に制限はなく、例えば、ｎ−ペンタン、イソペンタン、ｎ−ヘキサン、ｎ−ヘプタン、イソオクタン等の飽和脂肪族炭化水素；シクロペンタン、シクロヘキサン、メチルシクロペンタン等の飽和脂環式炭化水素；ベンゼン、トルエン、キシレン等の芳香族炭化水素等が挙げられる。これらは１種を単独で、又は２種以上を併用してもよい。溶媒の使用量には特に制限はない。
【００３０】
ルイス塩基は、ファルネセン由来の構造単位（ｂ１）及びファルネセン以外の共役ジエン由来の構造単位（ｂ２）におけるミクロ構造を制御する役割がある。かかるルイス塩基としては、例えば、ジブチルエーテル、ジエチルエーテル、テトラヒドロフラン、ジオキサン、エチレングリコールジエチルエーテル等のエーテル化合物；ピリジン；Ｎ，Ｎ，Ｎ’，Ｎ’−テトラメチルエチレンジアミン、トリメチルアミン等の３級アミン；カリウム−ｔ−ブトキシド等のアルカリ金属アルコキシド；ホスフィン化合物等が挙げられる。ルイス塩基を使用する場合、その量は、通常、アニオン重合開始剤１モルに対して０．０１〜１０００モル等量の範囲であることが好ましい。
【００３１】
重合反応の温度は、通常、−８０〜１５０℃、好ましくは０〜１００℃、より好ましくは１０〜９０℃の範囲である。重合反応の形式は回分式でも連続式でもよい。重合反応系中の芳香族ビニル化合物、ファルネセン及び／又はファルネセン以外の共役ジエンの存在量が特定範囲になるように、重合反応液中に各単量体を連続的あるいは断続的に供給するか、また、重合反応液中で各単量体が特定比となるように順次重合することで、ブロック共重合体を製造できる。
重合反応は、メタノール、イソプロパノール等のアルコールを重合停止剤として添加して停止できる。得られた重合反応液をメタノール等の貧溶媒に注いでブロック共重合体を析出させるか、重合反応液を水で洗浄し、分離後、乾燥することによりブロック共重合体を単離できる。
【００３２】
｛変性共重合体｝
本重合工程では、前記のように未変性のブロック共重合体を得てもよいが、以下のように変性したブロック共重合体を得てもよい。
後述の水素添加工程の前に、前記ブロック共重合体を変性してもよい。導入可能な官能基としては、例えばアミノ基、アルコキシシリル基、水酸基、エポキシ基、カルボキシル基、カルボニル基、メルカプト基、イソシアネート基、酸無水物等が挙げられる。
ブロック共重合体の変性方法としては、例えば、重合停止剤を添加する前に、重合活性末端と反応し得る四塩化錫、テトラクロロシラン、ジメチルジクロロシラン、ジメチルジエトキシシラン、テトラメトキシシラン、テトラエトキシシラン、３−アミノプロピルトリエトキシシラン、テトラグリシジル−１，３−ビスアミノメチルシクロヘキサン、２，４−トリレンジイソシアネート等のカップリング剤や、４，４’−ビス（ジエチルアミノ）ベンゾフェノン、Ｎ−ビニルピロリドン等の重合末端変性剤、又は特開２０１１−１３２２９８号公報に記載のその他の変性剤を添加する方法が挙げられる。また、単離後の共重合体に無水マレイン酸等をグラフト化して用いることもできる。
官能基が導入される位置はブロック共重合体の重合末端でも、側鎖でもよい。また上記官能基は１種又は２種以上を組み合わせてもよい。上記変性剤は、アニオン重合開始剤に対して、通常、０．０１〜１０モル等量の範囲であることが好ましい。
【００３３】
＜水素添加工程＞
前記方法により得られたブロック共重合体を水素添加する工程に付すことにより、水添ブロック共重合体を得ることができる。水素添加する方法は公知の方法を用いることができる。例えば、水素添加反応に影響を及ぼさない溶媒にブロック共重合体を溶解させた溶液に、チーグラー系触媒；カーボン、シリカ、けいそう土等に担持されたニッケル、白金、パラジウム、ルテニウム、ロジウム金属触媒；コバルト、ニッケル、パラジウム、ロジウム、ルテニウム金属を有する有機金属錯体等を、水素添加触媒として存在させて水素化反応を行う。水素添加工程においては、前記したブロック共重合体の製造方法によって得られたブロック共重合体を含む重合反応液に水素添加触媒を添加して水素添加反応を行ってもよい。本発明においては、パラジウムをカーボンに担持させたパラジウムカーボンが好ましい。
水素添加反応において、水素圧力は０．１〜２０ＭＰａが好ましく、反応温度は１００〜２００℃が好ましく、反応時間は１〜２０時間が好ましい。
【００３４】
ブロック共重合体中の重合体ブロック（Ｂ）中の炭素−炭素二重結合の水素添加率は、油の耐熱性やせん断安定性、また粘度指数及び高温高せん断粘度を向上させる観点から、好ましくは５０モル％以上、より好ましくは６０モル％以上、更に好ましくは７０モル％以上である。なお、水素添加率は後述する実施例に記載の方法により算出できる。
【００３５】
［油組成物］
本発明の油組成物は、基油と、前述の粘度指数向上剤とを含む。
この油組成物は、エンジンオイル、自動変速装置液、ギア潤滑油及び油圧油として好適に使用することができる。
この油組成物中における粘度指数向上剤の含有量は、好ましくは０．０５〜１０質量％であり、より好ましくは０．１〜７質量％であり、更に好ましくは０．２〜５質量％であり、より更に好ましくは０．５〜５質量％である。
【００３６】
＜基油＞
基油としては、中間留分燃料、合成及び天然の潤滑油、未精製油及び産業油などの燃料油が挙げられる。基油は、パラフィン系、ナフテン系及び芳香族の少なくとも１種であってもよい。また、基油は、天然油又は合成的に調製された油の少なくとも１種であってもよい。
＜他の添加剤＞
本発明の油組成物は、さび止め剤、酸化防止剤、界面活性剤、流動点降下剤、清浄分散剤、金属不活性化剤、消泡剤、摩擦調整剤、極圧剤、１つ又はそれ以上のさらなる粘度指数向上剤などの他の添加物も含有し得る。
＜油組成物の製造方法＞
本発明の油組成物は、本分野で周知の製造方法を用いて製造することができる。
例えば、本発明の油組成物は、上記の基油と、上記の粘度指数向上剤とを混合することによって製造することができる。混合は、周知の混合装置を用いて行うことができる。
混合は、加熱しながら行うのが好ましい。加熱温度は、好ましくは８０〜１８０℃である。
【００３７】
本発明の油組成物を、エンジンオイル、自動変速装置液、ギア潤滑油、油圧油等に用いる場合には、その４０℃における動粘度が４０〜１２０ｍｍ2／ｓｅｃの範囲が好ましく、５０〜７０ｍｍ2／ｓｅｃの範囲が好ましい。また、同様の観点から、１００℃における動粘度が６〜２５ｍｍ2／ｓｅｃの範囲が好ましく、８〜１５ｍｍ2／ｓｅｃの範囲がより好ましい。当該範囲内であると、上記用途に用いた際、車の燃費を低減させることができる。
【実施例】
【００３８】
以下、実施例により本発明を説明するが、本発明はこれらの実施例に限定されるものではない。なお、β−ファルネセン（純度９７．６質量％Ａｍｙｒｉｓ  Ｂｉｏｔｅｃｈｎｏｌｏｇｙ社製）は、３Åのモレキュラーシーブにより精製し、窒素雰囲気下で蒸留することで、ジンギベレン、ビサボレン、ファルネセンエポキシド、ファルネソール異性体、Ｅ，Ｅ−ファルネソール、スクアレン、エルゴステロール及びファルネセンの数種の二量体等の炭化水素系不純物を除き、以下の重合に用いた。【００３９】
（１）分子量分布（Ｍｗ／Ｍｎ）、及びピークトップ分子量（Ｍｐ）の測定
各実施例及び比較例で得られた水添ブロック共重合体の重量平均分子量（Ｍｗ）及び分子量分布（Ｍｗ／Ｍｎ）は、ＧＰＣ（ゲルパーミエーションクロマトグラフィー）により標準ポリスチレン換算分子量で求めた。また、この分子量分布（Ｍｗ／Ｍｎ）のピークの頂点の位置を、ピークトップ分子量（Ｍｐ）とした。測定装置及び条件は、以下のとおりである。
・装置        ：東ソー株式会社製ＧＰＣ装置「ＧＰＣ８０２０」
・分離カラム  ：東ソー株式会社製「ＴＳＫｇｅｌＧ４０００ＨＸＬ」
・検出器      ：東ソー株式会社製「ＲＩ−８０２０」
・溶離液      ：テトラヒドロフラン
・溶離液流量  ：１．０ｍｌ／分
・サンプル濃度：５ｍｇ／１０ｍｌ
・カラム温度  ：４０℃【００４０】
（２）水素添加率の測定方法
各実施例及び比較例において、ブロック共重合体及び水素添加後の水添ブロック共重合体をそれぞれ重クロロホルム溶媒に溶解し、日本電子社製「Ｌａｍｂｄａ−５００」を用いて５０℃で1Ｈ−ＮＭＲを測定した。水添ブロック共重合体中の重合体ブロック（Ｂ）の水素添加率は、得られたスペクトルの４．５〜６．０ｐｐｍに現れる炭素−炭素二重結合が有するプロトンのピークから、下記式により算出した。
水素添加率＝｛１−（水添ブロック共重合体１モルあたりに含まれる炭素−炭素二重結合のモル数）／（ブロック共重合体１モルあたりに含まれる炭素−炭素二重結合のモル数）｝×１００（モル％）【００４１】
（３）動粘度
ＪＩＳ Ｋ２２８３に準拠して、４０℃及び１００℃における動粘度を測定した。
（４）粘度指数
ＪＩＳ Ｋ２２８３に準拠して粘度指数を測定した。
（５）高温高せん断粘度
ＡＳＴＭ  Ｄ４６８３に準拠して、１５０℃における高温高せん断粘度を測定した。【００４２】
〔実施例１〕
窒素置換し、乾燥させた耐圧容器に、溶媒としてシクロヘキサン６２．４ｋｇ、アニオン重合開始剤としてｓｅｃ−ブチルリチウム（１０．５質量％シクロヘキサン溶液）５１．０ｇを仕込み、５０℃に昇温した後、スチレン（１）２．３４ｋｇを加えて１時間重合させ、引き続いてβ−ファルネセン１０．９ｋｇを加えて２時間重合を行い、更にスチレン（２）２．３４ｋｇを加えて１時間重合することにより、ポリスチレン−ポリ（β−ファルネセン）−ポリスチレントリブロック共重合体を含む反応液を得た。この反応液に、水素添加触媒としてパラジウムカーボン（パラジウム担持量：５質量％）を前記ブロック共重合体に対して５質量％添加し、水素圧力２ＭＰａ、１５０℃の条件で１０時間反応を行った。放冷、放圧後、濾過によりパラジウムカーボンを除去し、濾液を濃縮し、更に真空乾燥することにより、ポリスチレン−ポリ（β−ファルネセン）−ポリスチレントリブロック共重合体の水素添加物（以下、「水添ブロック共重合体（Ａ１）」と称する）を得た。各種原料の配合と、得られた水添ブロック共重合体（Ａ１）の各種物性の測定結果を表１に示す。
得られた水添ブロック共重合体（Ａ１）を粘度指数向上剤として用い、出光興産株式会社製パラフィン系オイル「ダイアナフレシアＳ−３２」を基油として用い、これら基油に対して水添ブロック共重合体（Ａ１）を表２に示すとおりに配合し、窒素置換した耐圧容器中で加熱温度１２０℃にて、回転速度３５０ｒｐｍにて６時間混合することにより、油組成物を得た。この油組成物について、上記した評価を行った。結果を表２に示す。【００４３】
〔実施例２〕
窒素置換し、乾燥させた耐圧容器に、溶媒としてシクロヘキサン６２．４ｋｇ、アニオン重合開始剤としてｓｅｃ−ブチルリチウム（１０．５質量％シクロヘキサン溶液）４０．６ｇを仕込み、５０℃に昇温した後、β−ファルネセン１３．０ｋｇを加えて２時間重合させ、引き続いてスチレン２．５９ｋｇを加えて１時間重合を行うことにより、ポリ（β−ファルネセン）−ポリスチレンジブロック共重合体を含む反応液を得た。この反応液に、水素添加触媒としてパラジウムカーボン（パラジウム担持量：５質量％）を前記ブロック共重合体に対して５質量％添加し、水素圧力２ＭＰａ、１５０℃の条件で１０時間反応を行った。放冷、放圧後、濾過によりパラジウムカーボンを除去し、濾液を濃縮し、更に真空乾燥することにより、ポリ（β−ファルネセン）−ポリスチレンジブロック共重合体の水素添加物（以下、「水添ブロック共重合体（Ａ２）」と称する）を得た。各種原料の配合と、得られた水添ブロック共重合体（Ａ２）の各種物性の測定結果を表１に示す。
次いで、得られた水添ブロック共重合体（Ａ２）と基油との配合を表２に示すとおりとしたこと以外は実施例１と同様の操作を行い、油組成物を得て、上記した評価を行った。結果を表２に示す。【００４４】
〔実施例３〕
表１に記載の配合にしたがったこと以外は、実施例２と同様にして水添ブロック共重合体（Ａ３）及び油組成物を製造し、上記した評価を行った。結果を表１及び表２に示す。【００４５】
〔実施例４〕
表１に記載の配合にしたがったこと以外は、実施例１と同様にして水添ブロック共重合体（Ａ４）及び油組成物を製造し、上記した評価を行った。結果を表１及び表２に示す。【００４６】
〔実施例５〕
窒素置換し、乾燥させた耐圧容器に、溶媒としてシクロヘキサン６２．４ｋｇ、アニオン重合開始剤としてｓｅｃ−ブチルリチウム（１０．５質量％シクロヘキサン溶液）１１８．４ｇを仕込み、５０℃に昇温した後、β−ファルネセン５．４３ｋｇとブタジエン４．３２ｋｇの混合物を加えて２時間重合させ、引き続いてスチレン５．８５ｋｇを加えて１時間重合を行うことにより、ポリ（β−ファルネセン／ブタジエン）−ポリスチレンジブロック共重合体を含む反応液を得た。この反応液に、水素添加触媒としてパラジウムカーボン（パラジウム担持量：５質量％）を前記ブロック共重合体に対して５質量％添加し、水素圧力２ＭＰａ、１５０℃の条件で１０時間反応を行った。放冷、放圧後、濾過によりパラジウムカーボンを除去し、濾液を濃縮し、更に真空乾燥することにより、ポリ（β−ファルネセン／ブタジエン）−ポリスチレンジブロック共重合体の水素添加物（以下、「水添ブロック共重合体（Ａ５）」と称する）を得た。各種原料の配合と、得られた水添ブロック共重合体（Ａ５）の各種物性の測定結果を表１に示す。
次いで、得られた水添ブロック共重合体（Ａ５）と基油との配合を表２に示すとおりとしたこと以外は実施例１と同様の操作を行い、油組成物を得て、上記した評価を行った。結果を表２に示す。【００４７】
〔実施例６〕
水添ブロック共重合体（Ａ５）と基油との配合を表２に示すとおりとしたこと以外は実施例５と同様の操作を行い、油組成物を得て、上記した評価を行った。結果を表２に示す。【００４８】
〔実施例７〕
窒素置換し、乾燥させた耐圧容器に、溶媒としてシクロヘキサン６２．４ｋｇ、アニオン重合開始剤としてｓｅｃ−ブチルリチウム（１０．５質量％シクロヘキサン溶液）１０４．９ｇを仕込み、５０℃に昇温した後、β−ファルネセン４．８８ｋｇとイソプレン４．８８ｋｇの混合物を加えて２時間重合させ、引き続いてスチレン５．８５ｋｇを加えて１時間重合を行うことにより、ポリ（β−ファルネセン／イソプレン）−ポリスチレンジブロック共重合体を含む反応液を得た。この反応液に、水素添加触媒としてパラジウムカーボン（パラジウム担持量：５質量％）を前記ブロック共重合体に対して５質量％添加し、水素圧力２ＭＰａ、１５０℃の条件で１０時間反応を行った。放冷、放圧後、濾過によりパラジウムカーボンを除去し、濾液を濃縮し、更に真空乾燥することにより、ポリ（β−ファルネセン／イソプレン）−ポリスチレンジブロック共重合体の水素添加物（以下、「水添ブロック共重合体（Ａ６）」と称する）を得た。各種原料の配合と、得られた水添ブロック共重合体（Ａ６）の各種物性の測定結果を表１に示す。
次いで、得られた水添ブロック共重合体（Ａ６）と基油との配合を表２に示すとおりとしたこと以外は実施例１と同様の操作を行い、油組成物を得て、上記した評価を行った。結果を表２に示す。【００４９】
〔実施例８〕
水添ブロック共重合体（Ａ６）と基油との配合を表２に示すとおりとしたこと以外は実施例７と同様の操作を行い、油組成物を得て、上記した評価を行った。結果を表２に示す。【００５０】
〔比較例１〕
窒素置換し、乾燥させた耐圧容器に、溶媒としてシクロヘキサン６２．４ｋｇ、アニオン重合開始剤としてｓｅｃ−ブチルリチウム（１０．５質量％シクロヘキサン溶液）９８．６ｇを仕込み、５０℃に昇温した後、イソプレン８．３６ｋｇを加えて２時間重合させ、引き続いてスチレン５．３４ｋｇを加えて１時間重合することによりポリイソプレン−ポリスチレンジブロック共重合体を含む反応液を得た。該反応液に、水素添加触媒としてパラジウムカーボン（パラジウム担持量：５質量％）を前記ブロック共重合体に対して５質量％添加し、水素圧力２ＭＰａ、１５０℃の条件で１０時間反応を行った。放冷、放圧後、濾過によりパラジウムカーボンを除去し、濾液を濃縮し、更に真空乾燥することにより、ポリイソプレン−ポリスチレンジブロック共重合体の水素添加物（以下、「水添ブロック共重合体（Ｂ１）」と称する）を得た。各種原料の配合と、得られた水添ブロック共重合体（Ｂ１）の各種物性の測定結果を表１に示す。
次いで、得られた水添ブロック共重合体（Ｂ１）を粘度指数向上剤として用いたこと以外は実施例１と同様の操作を行い、油組成物を得て、上記した評価を行った。結果を表２に示す。【００５１】
〔比較例２〕
水添ブロック共重合体（Ｂ１）と基油との配合を表２に示すとおりとしたこと以外は比較例１と同様の操作を行い、油組成物を得て、上記した評価を行った。結果を表２に示す。【００５２】
〔比較例３〕
表１に記載の配合にしたがったこと以外は、比較例１と同様にして水添ブロック共重合体（Ｂ２）及び油組成物を製造し、上記した評価を行った。結果を表１及び表２に示す。【００５３】
〔比較例４〕
窒素置換し、乾燥させた耐圧容器に、溶媒としてシクロヘキサン６２．４ｋｇ、アニオン重合開始剤としてｓｅｃ−ブチルリチウム（１０．５質量％シクロヘキサン溶液）７９．４ｇ、ルイス塩基としてテトラヒドロフラン３７５ｇを仕込み、５０℃に昇温した後、スチレン（１）０．４７ｋｇを加えて１時間重合させ、引き続いてイソプレン６．８６ｋｇとブタジエン６．８６ｋｇの混合物を加えて２時間重合を行い、更にスチレン（２）１．４０ｋｇを加えて１時間重合することによりポリスチレン−ポリ（イソプレン／ブタジエン）−ポリスチレントリブロック共重合体を含む反応液を得た。該反応液に、水素添加触媒としてパラジウムカーボン（パラジウム担持量：５質量％）を前記ブロック共重合体に対して５質量％添加し、水素圧力２ＭＰａ、１５０℃の条件で１０時間反応を行った。放冷、放圧後、濾過によりパラジウムカーボンを除去し、濾液を濃縮し、更に真空乾燥することにより、ポリスチレン−ポリ（イソプレン／ブタジエン）−ポリスチレントリブロック共重合体の水素添加物（以下、「水添ブロック共重合体（Ｂ３）」と称する）を得た。各種原料の配合と、得られた水添ブロック共重合体（Ｂ３）の各種物性の測定結果を表１に示す。
次いで、得られた水添ブロック共重合体（Ｂ３）と基油との配合を表２に示すとおりとしたこと以外は実施例１と同様の操作を行い、油組成物を得て、上記した評価を行った。結果を表２に示す。【００５４】
〔比較例５〕
基油（出光興産株式会社製パラフィン系オイル「ダイアナフレシアＳ−３２」）をそのまま比較例５として用いて、上記した評価を行った。結果を表２に示す。【００５５】
【表１】
0005671658.tif 000003
【００５６】
【表２】
0005671658.tif 000004
【００５７】
表１及び２より、実施例１〜８の水添ブロック共重合体は、植物由来の原料（β−ファルネセン）から製造された粘度指数改良剤でありながらも、油の粘度指数及び高温高せん断粘度の向上効果に優れる。また、比較例１〜４の水添ブロック共重合体を用いた場合と同等以上に油の粘度指数向上効果に優れることが分かる。さらに、実施例２〜８の水添ブロック共重合体は、４０℃および１００℃の動粘度が十分に低いため、自動車の省燃費効果にも優れる。
【要約】
本発明は、油の粘度指数及び高温高せん断粘度の向上効果に優れる粘度指数向上剤等を提供する。本発明の粘度指数向上剤は、芳香族ビニル化合物由来の構造単位（ａ）及び共役ジエン由来の構造単位（ｂ）を含む共重合体の水素添加物からなる粘度指数向上剤であって、前記共役ジエン由来の構造単位（ｂ）の総量中における、ファルネセン由来の構造単位（ｂ１）の含有量が１〜１００質量％であり、ファルネセン以外の共役ジエン由来の構造単位（ｂ２）の含有量が０〜９９質量％であり、前記共役ジエン由来の構造単位（ｂ）中の炭素−炭素二重結合が５０モル％以上水素添加されている、粘度指数向上剤である。